(57)【要約】【課題】  中塗り塗料中にアルミナ、グリーンカーボン等の研磨剤を必要とせずとも、耐磨耗性及び透明性に優れる塗装表面を有する木質系の床材を提供する。【解決手段】  木質基材（Ａ）、下塗り層（Ｂ）、中塗り層（Ｃ）及び上塗り層（Ｄ）を有する木質床材であって、中塗り層（Ｃ）が、多官能アクリレート系モノマー又はアクリレート系プレポリマー、粒径１〜５０ｎｍのシリカ及び光重合開始剤を含有する紫外線硬化型塗料の硬化皮膜で形成されたことを特徴とする木質床材。【選択図】  なし【特許請求の範囲】
【請求項１】
木質基材（Ａ）、下塗り層（Ｂ）、中塗り層（Ｃ）及び上塗り層（Ｄ）を有する木質床材であって、中塗り層（Ｃ）が、多官能アクリレート系モノマー又はアクリレート系プレポリマー、粒径１〜５０ｎｍのシリカ及び光重合開始剤を含有する紫外線硬化型塗料の硬化皮膜で形成されたことを特徴とする木質床材。
【請求項２】
前記した中塗り層（Ｃ）を形成する紫外線硬化型塗料中の粒径１〜５０ｎｍのシリカの含有量が３０〜６０質量％である請求項１に記載の木質床材。
【請求項３】
前記した中塗り層（Ｃ）を形成する紫外線硬化型塗料中の多官能アクリレート系モノマー又はアクリレート系プレポリマーの含有量が４０〜６０質量％である請求項１又は２に記載の木質床材。
【請求項４】
前記した中塗り層（Ｃ）の膜厚が５〜８０μｍである請求項１〜３の何れかに記載の木質床材。
【発明の詳細な説明】
【技術分野】
【０００１】
本発明は、耐磨耗性及び透明性に優れる木質系の床材に関する。
【背景技術】
【０００２】
近年、木質系床材には、表面保護及び意匠性向上のために、下塗り層、中塗り層、上塗り層と、各種の塗料が塗工されている。木質床材に求められる要求物性の一つとして、ＪＡＳフローリング規格磨耗Ａ試験がある。従来から、下塗、中塗塗料中にアルミナ、グリーンカーボン等の研磨剤を含有する塗料が用いられている（例えば、特許文献１参照）。しかしながら、これらの研磨剤含有塗料は、研摩剤の沈降のため、一般に、塗工現場で添加される場合が多い。アルミナ、グリーンカーボン等の研磨剤の現場添加により、木地の照り感減・作業性の悪さ・ロングラン生産中の研磨剤の濃縮等のさまざまな問題を抱えている。その結果、得られる床材の平滑性及び透明性が必ずしも十分ではない。
【０００３】
アルミナ、グリーンカーボン等の研磨剤を含有しない、乃至は研磨剤の含有量を極力低減した塗料を用いた耐磨耗性及び透明性に優れる木質系の床材が求められている。
【０００４】
【特許文献１】特開２０００−３５４８２３号公報
【発明の開示】
【発明が解決しようとする課題】
【０００５】
本発明の課題は、このような従来技術の抱える課題を解決するものであり、研磨剤を必要とせずとも、耐磨耗性及び透明性に優れる木質系の床材を提供することにある。
【課題を解決するための手段】
【０００６】
本発明者らは、鋭意検討の結果、ナノサイズの微粒子シリカを含有する紫外線硬化型塗料を中塗り層に用いることにより、耐磨耗性及び透明性に優れる木質系の床材を得ることを見出した。
【０００７】
すなわち、本発明は、木質基材（Ａ）、下塗り層（Ｂ）、中塗り層（Ｃ）及び上塗り層（Ｄ）を有する木質床材であって、中塗り層（Ｃ）が、多官能アクリレート系モノマー又はアクリレート系プレポリマー、粒径１〜５０ｎｍのシリカ及び光重合開始剤を含有する紫外線硬化型塗料の硬化皮膜で形成されたことを特徴とする木質床材を提供する。
【発明の効果】
【０００８】
本発明により、透明性が劣る、平滑性が劣るという問題を有する研磨剤を必要とせずとも、耐磨耗性及び透明性に優れる木質系の床材を提供することができる。
【発明を実施するための最良の形態】
【０００９】
本発明の木質床材の層構成は、木質基材（Ａ）、下塗り層（Ｂ）、中塗り層（Ｃ）及び上塗り層（Ｄ）を有する。特に、中塗り層（Ｃ）が、多官能アクリレート系モノマー又はアクリレート系プレポリマー、粒径１〜５０ｎｍのシリカ及び光重合開始剤を含有する紫外線硬化型塗料の硬化皮膜で形成されたことを特徴としている。
【００１０】
本発明に用いる木質基材（Ａ）は特に限定されないが、ラワン等の南洋材を貼り合わせただけの普通合板や、針葉樹を貼り合わせた針葉樹合板でナラ・カバ・メープル・ウォールナット・ビーチ等薄単板、紙・フィルム等を表面に貼り合わせた合板が用いられる。
【００１１】
下塗り層（Ｂ）を構成する塗料は、例えば、ウレタンアクリレート、エポキシアクリレート、ポリエステルアクリレート等から選ばれるアクリレート系プレポリマー、アクリロイルモルフォリン、フェノキシアクリレート等から選ばれるモノマー、光重合開始剤、長石、タルク、粒径１〜１５μｍの艶消しシリカ、消泡剤、レベリング剤、酸化防止剤等を含有する紫外線硬化型塗料が用いられる。塗工は、例えば、ナチュラルロールコート法等で、５〜３０μｍの膜厚に塗工後、紫外線硬化される。
【００１２】
中塗り層（Ｃ）を構成する塗料は、多官能アクリレート系モノマー又はアクリレート系プレポリマー、粒径１〜５０ｎｍの微粒子シリカ及び光重合開始剤を含有する活性エネルギー線硬化型塗料である。微粒子シリカの粒径は、レーザー回折・散乱法で定義される体積平均粒径である。粒径１〜５０ｎｍの微粒子シリカを高濃度に分散した多官能アクリレート系モノマー、プレポリマーの形態で塗料中に配合することができる。
【００１３】
中塗り層（Ｃ）を形成する紫外線硬化型塗料中の粒径１〜５０ｎｍのシリカの含有量は、３０〜６０質量％であることが好ましい。又、中塗り層（Ｃ）を形成する紫外線硬化型塗料中の多官能アクリレート系モノマー又はアクリレート系プレポリマーの含有量が４０〜６０質量％であることが好ましい。
【００１４】
多官能アクリレート系モノマーとしては、トリメチロールプロパントリアクリレート、ＥＯ変性トリメチロールプロパントリアクリレート、ＰＯ変性トリメチロールプロパントリアクリレート、ジペンタエリスリトールヘキサアクリレート、ジペンタエリスリトールペンタアクリレート、ジプロピレングリコールジアクリレート、ペンタエリスリトールトリアクリレート、ペンタエリスリトールテトラアクリレート、ペンタエリスリトールエトキシテトラアクリレート、ジトリメチトールプロパンテトラアクリレート、トリプロピレングリコールジアクリレート等に代表されるアクリレートモノマー等が挙げられる。
【００１５】
多官能アクリレート系プレポリマーとしては、ウレタンアクリレートやエポキシアクリレート、ポリエステルアクリレートのオリゴマー成分等が挙げられる。
【００１６】
本発明の木質床材の中塗り層を形成する紫外線硬化型塗料に含有するシリカ粒子は、ラジカル重合性不飽和基含有有機化合物が結合したシリカ微粒子が用いられる。ここで、シリカ微粒子としては、粒径１〜５０ｎｍのシリカ微粒子を用いることができる。粒径１〜５０ｎｍ程度のシリカ微粒子表面のシラノール基に、該シラノール基と反応し得る官能基を有するラジカル重合性不飽和基含有有機化合物を反応させることにより、ラジカル重合性不飽和基含有有機化合物が結合したシリカ微粒子を得ることができる。
【００１７】
前記シラノール基と反応し得る官能基を有するラジカル重合性不飽和基含有有機化合物としては、例えば一般式［１］で示される化合物等が好ましく用いられる。
【００１８】
【化１】
2010274572.tif 000002
［式中、Ｒ１は水素原子又はメチル基、Ｒ２はハロゲン原子又は下記に示す基である。］
【００１９】
【化２】
2010274572.tif 000003
【００２０】
このような化合物としては、例えばアクリル酸、アクリル酸クロリド、アクリル酸２−イソシアナ−トエチル、アクリル酸グリシジル、アクリル酸２，３−イミノプロピル、アクリル酸２−ヒドロキシエチル、アクリロイルオキシプロピルトリメトキシシラン等、及び、これらのアクリル酸誘導体に対応するメタクリル酸誘導体を用いることができる。これらのアクリル酸誘導体やメタクリル酸誘導体は単独で用いてもよいし、２種以上を組み合わせて用いてもよい。
【００２１】
このようにして得られたラジカル重合性不飽和基含有有機化合物が結合したシリカ微粒子は、光硬化成分として、紫外線の照射により架橋、硬化する
【００２２】
本発明の木質床材の中塗り層を形成する粒径１〜５０ｎｍの微粒子シリカを含有する紫外線硬化型塗料は、研磨剤の添加無しでも、木質床材に十分な耐摩耗性を与えるが、用途により、透明性、平滑性が許される範囲で、アルミナ・グリーンカーボン等の研磨剤を任意に添加することができる。
【００２３】
粒径１〜５０ｎｍの微粒子シリカを高濃度に分散した多官能アクリレート系モノマー、プレポリマーの市販品としては、ナノクリルＣ１５０（ハンズケミー社製）等が挙げられる。耐摩耗性を発現する中塗り塗料中の微粒子シリカが高濃度でアクリルモノマー又はプレポリマー中に均一に分散することで、シリカ本来の硬度が発現され、また、シリカ微粒子に結合した不飽和基が、分散媒体であるアクリルモノマー又はプレポリマーと反応することで、微粒子シリカが塗膜中に強固に定着可能となる。
【００２４】
中塗り層（Ｃ）を構成する塗料には必要に応じて、各種の機能を付与するため着色剤、体質顔料、消泡剤、レベリング剤、酸化防止剤、1〜１５μｍの艶消しシリカ等の添加剤を添加してもよい。
【００２５】
中塗り層（Ｃ）の塗工方法は、ナチュラルロールコート法、カーテンフローコート法等で塗工後、紫外線硬化される。膜厚は５〜８０μｍ程度が好ましい。より好ましくは１０〜４０μｍ程度である。
【００２６】
上塗り層（Ｄ）を構成する塗料は、ウレタンアクリレート、エポキシアクリレート、ポリエステルアクリレート等から選ばれるアクリレート系プレポリマー、アクリロイルモルフォリン、フェノキシアクリレート、エポキシアクリレート、トリエチレングリコールジビニルエーテル、２−ヒドロキシエチルメタクリレート、トリメチロールプロパントリアクリレート、ＥＯ変性トリメチロールプロパントリアクリレート、ＰＯ変性トリメチロールプロパントリアクリレート、ジペンタエリスリトールヘキサアクリレート、ジペンタエリスリトールペンタアクリレート、ジプロピレングリコールジアクリレート、ペンタエリスリトールトリアクリレート、ペンタエリスリトールテトラアクリレート、ペンタエリスリトールエトキシテトラアクリレート、ジトリメチトールプロパンテトラアクリレート、トリプロピレングリコールジアクリレート等から選ばれるモノマー、光重合開始剤、長石、タルク、1〜１５μｍの艶消しシリカ、ポリエチレンワックス、消泡剤、レベリング剤、酸化防止剤等を含有する紫外線硬化型塗料で、ナチュラルロールコート法にて、５〜１５μｍの膜厚で塗工後、紫外線硬化される。ウェット・オン・ウェット方式で塗工を行うことがより好ましい。
【実施例】
【００２７】
以下、実施例によって、本発明を具体的に説明する。
【００２８】
（下塗り塗料の調製）
下塗り塗料として、ポリメディックＳＫＳ−５７３ＳＮ（組成ウレタンアクリレート、アクリロイルモルフォリン、イルガキュア１８４、長石、二酸化ケイ素等含有のＤＩＣ社製紫外線硬化型塗料）を使用した。
【００２９】
（実施例中塗り塗料の調製）
ナノクリルＣ１５０（トリメチロールプロパントリアクリレート／シリカ＝５０／５０である微粒子シリカ含有プレポリマー：ハンズケミー社製）９７部にダロキュア１１７３（光重合開始剤：チバスペシャリティ社製）３部を配合して、実施例中塗り塗料（１）を調製した。
【００３０】
（比較例中塗り塗料の調製）
ポリメディックＳＫＳ−３３０（組成エポキシアクリレート、ウレタンアクリレート、ＥＯ変性トリメチロールプロパントリアクリレート、トリプロピレングリコールジアクリレート、タルク、1〜１５μｍの艶消しシリカ、消泡剤、レベリング剤、光重合開始剤等含有のＤＩＣ社製紫外線硬化型塗料）１００部に、研磨剤ＷＡ−５００（平均粒径３５μｍのアルミナ粒子：キイライト社製）２０部を配合して、比較例中塗り塗料（１）を調製した。
【００３１】
（上塗り塗料の調製）
上塗り塗料として、ポリメディックＳＫ−１５２全艶（組成エポキシアクリレート、トリエチレングリコールジビニルエーテル、２−ヒドロキシエチルメタクリレート、光重合開始剤等含有のＤＩＣ社製紫外線硬化型塗料）を使用した。
【００３２】
（実施例木質床材の作製）
（１）木質基材として、フロア合板突板カバ材を用い、ゴムナチュラルロールコーター塗工機で、下塗り塗料であるポリメディックＳＫＳ−５７３ＳＮを３０ｇ／ｍ２塗布し、２００ｍＪ／ｃｍ２の紫外線を照射した。
（２）下塗り塗料の硬化塗膜上に、ゴムナチュラルロールコーターで、実施例中塗り塗料（１）を３０ｇ／ｍ２塗布し、２００ｍＪ／ｃｍ２の紫外線を照射した。
（３）中塗り塗料の硬化塗膜上に、ゴムナチュラルロールコーターで、上塗り塗料であるポリメディックＳＫ−１５２全艶を１０ｇ／ｍ２塗布し、２００ｍＪ／ｃｍ２の紫外線を照射して、実施例木質床材を得た。
【００３３】
（比較例木質床材の作製）
中塗り塗料として、比較例中塗り塗料（１）を用いた他は、前記した実施例木質床材の製造と同様の手順で比較例木質床材を得た。
【００３４】
（実施例塗工紙、比較例塗工紙の作製）
塗布する基材として隠蔽率試験紙（JIS  K  5600規定  日本テストパネル株式会社製）を用いた他は、（実施例木質床材の作製）（比較例木質床材の作製）に前期した同様の方法で、塗工紙を得た。
【００３５】
（評価方法１：ＪＡＳフローリング摩耗Ａ試験）
木質床材をテーバー摩耗試験機の回転板に水平に固定し、研摩紙（JIS  A  1453に規定するもの）を巻きつけたゴム製円盤（JIS  A  1453に規定するもの）２個を取り付け、５００回転後、試験片の表面材料が残っており、基材が現れることなく、かつ、１００回転あたりの摩耗減量が０．１５g以下で合格基準を満たす。この場合、試験片面上に加わる総荷重量に相当する質量は、ゴム製円盤の質量を含め１０００gとする。結果を表１に示す。
【００３６】
（評価方法２：隠蔽率試験）
JIS  ５６００−４−１に規定の方法による。（実施例塗工紙、比較例塗工紙の作製）で作成した隠蔽率試験紙を使用し、色彩色差計CR−３00 (ミノルタ製)  ＸＹＺ表色表示にて測定した。
隠蔽率は以下に定義される。
隠蔽率＝黒地部の可視光反射率（黒字部のＹ値）／白地部の可視光反射（白地部のＹ値）
結果を表２に示す。
【００３７】
【表１】
2010274572.tif 000004
【００３８】
【表２】
2010274572.tif 000005
【産業上の利用可能性】
【００３９】
本発明により、透明性が劣る、平滑性が劣るという問題を有する研磨剤を必要とせずに、研磨剤を含有する木質床材と同等の耐磨耗性を有し、且つ、透明性にも優れる木質系の床材を提供することができ、住宅産業に大きく貢献できる。